유리 강화 단계 ( S 50 ) 에서 는 비강 화 유리 기판 을 강화 또는 반강 화 할 수 있 는 온도 에서 수행 될 수 있 다 . 일 예 로 , 유리 강화 단계 ( S 50 ) 의 열처리 온도 는 500 내지 800 ℃( 예 를 들 어 , 500 내지 750 ℃, 일 예 로 , 650 내지 750 ℃) 일 수 있 으며 , 고압 처리 되 지 않 은 상태 에서 ( 일 예 로 , 상압 부근 에서 ) 열처리 될 수 있 다 . 그러나 본 발명 이 유리 강화 단계 ( S 50 ) 의 온도 에 한정 되 는 것 은 아니 다 .